(57)【要約】【課題】  含水率が高い未乾燥木材を防腐・防カビ処理するための防腐・防カビ性薬剤組成物、及び含水率が低い防腐・防カビ性乾燥木材を製造する方法を提供する。【解決手段】  ベンズイミダゾール−２−イルカルバミン酸メチル、２，３，５，６−テトラクロロ−４−スルホニルメチルピリジン、２−メチルイソチアゾリン−３−オン、４−クロロ−２−メチルイソチアゾリン−３−オン、４，５−ジクロロ−２−ｎ−オクチルイソチアゾリン−３−オン、２−ｎ−オクチルイソチアゾリン−３−オン、３−ヨード−２−プロピニルブチルカーバメイト等の防腐・防カビ剤を含有する、含水率が３０重量％以上の未乾燥木材の防腐・防カビ処理を行うための防腐・防カビ性薬剤組成物、及び、含水率が３０重量％以上の未乾燥木材を前記組成物で処理した後、人工乾燥することにより、含水率が２５重量％以下の乾燥木材を得る防腐・防カビ性乾燥木材の製造方法。【選択図】  なし。【特許請求の範囲】
【請求項１】
含水率が３０重量％以上の未乾燥木材を、防腐・防カビ処理するための防腐・防カビ性薬剤組成物であって、ベンズイミダゾール−２−イルカルバミン酸メチル、２，３，５，６−テトラクロロ−４−スルホニルメチルピリジン、２−メチルイソチアゾリン−３−オン、４−クロロ−２−メチルイソチアゾリン−３−オン、４，５−ジクロロ−２−ｎ−オクチルイソチアゾリン−３−オン、２−ｎ−オクチルイソチアゾリン−３−オン、３−ヨード−２−プロピニルブチルカーバメイト、２−（４−チオシアノメチルチオ）ベンゾチアゾール、メチレンビスチオシアネート、ｎ−ブチル−１，２−ベンズイソチアゾリン−３−オン、及び（ＲＳ）−１−ｐ−クロロフェニル−４，４−ジメチル−３−（１Ｈ−１，２，４−トリアゾール−１−イルメチル）ペンタン−３−オールからなる群から選ばれる少なくとも一種の防腐・防カビ剤を含有することを特徴とする防腐・防カビ性薬剤組成物。
【請求項２】
キルン式乾燥装置の内壁を構成する金属材料に対して耐腐食性であることを特徴とする請求項１に記載の防腐・防カビ性薬剤組成物。
【請求項３】
アルミニウムまたはステンレスに対して耐腐食性である請求項１または２に記載の防腐・防カビ性薬剤組成物。
【請求項４】
前記未乾燥木材が、防腐・防カビ処理した後、人工乾燥することにより含水率が２５重量％以下の乾燥木材を製造するための木材である請求項１〜３のいずれかに記載の防腐・防カビ性薬剤組成物。
【請求項５】
含水率が３０重量％以上の未乾燥木材を、請求項１〜４のいずれかに記載の防腐・防カビ性薬剤組成物で処理した後、人工乾燥することにより、含水率が２５重量％以下の乾燥木材を得ることを特徴とする防腐・防カビ性乾燥木材の製造方法。
【請求項６】
含水率が３０重量％以上の未乾燥木材を、請求項１〜４のいずれかに記載の防腐・防カビ性薬剤組成物で処理した後、キルン式の乾燥装置を用いて人工乾燥することを特徴とする請求項５に記載の防腐・防カビ性乾燥木材の製造方法。
【発明の詳細な説明】
【技術分野】
【０００１】
本発明は、未乾燥木材を防腐・防カビ処理するための防腐・防カビ性薬剤組成物、および、未乾燥木材を該薬剤組成物で処理した後、人工乾燥する防腐・防カビ性乾燥木材の製造方法に関する。
【背景技術】
【０００２】
一般に、丸太から製剤した直後の製品は、伐倒後の生材に近い含水率を示し、針葉樹の辺材では１００〜２００重量％程度、同じく心材で３０〜６０重量％程度、広葉樹では辺材と心材の違いがなく６０〜２００重量％程度の範囲ある。このような生材は飽水状態に近いので、菌に侵されにくく、保存には比較的適した状態にあるといえる。これに対し、乾燥が進行中の木材では、菌の繁殖に必要な水分と酸素がほどほどに供給され、菌害を生じやすくなる。例えば、十分に乾燥していない製材品を材面の湿度が高くなるような状態で貯蔵していると、樹種によっては、カビや変色が発生する場合がある。
【０００３】
このような不都合を避けるべく、従来から、木材を防腐・防カビ剤で処理することが行われてきた。例えば、切り出した木材を製材化してグリン材とし、このグリン材を防腐・防カビ剤を含有する薬液（水溶液）中に浸漬することにより、防腐・防カビ性グリン材として出荷することが行われてきた。
また、このようなグリン材を防腐・防カビ処理するための防腐・防カビ性薬剤組成物も数多く開発されている（例えば、特許文献１〜４など）。
【０００４】
一方、生木と言われる切り出したばかりの木材は含水率が高いため、強度が弱く、形状も安定していない。また、時間の経過とともに乾燥し、乾燥していく過程で収縮し、割れや反りが発生しやすい。
このため、近年においては、生木を、キルン式乾燥装置などの乾燥装置により、人工的に乾燥（人工乾燥）して、含水率が２５重量％以下の乾燥木材（ＫＤ材ともいう）とする方法が開発されている。
【０００５】
このようにして得られる乾燥木材は、耐久性に優れ、腐りにくく、カビ類などの発生も少ないものであるが、防腐・防カビの効果は不十分であり、より耐久性に優れ、腐りにくく、カビ類の発生のない乾燥木材の開発が要望されているのが現状である。
【０００６】
【特許文献１】特開平２−２２２０７号公報
【特許文献２】特開平２−２３３６０３号公報
【特許文献３】特開平３−２５１５０８号公報
【特許文献４】特開平７−１３３２０５号公報
【発明の開示】
【発明が解決しようとする課題】
【０００７】
本発明は、このような従来技術の実情に鑑みてなされたものであり、含水率が高い未乾燥木材を防腐・防カビ処理するための防腐・防カビ性薬剤組成物、および、この防腐・防カビ性薬剤組成物を用いて未乾燥木材の防腐・防カビ処理を行った後、人工乾燥することにより、含水率が低い、防腐・防カビ性乾燥木材を製造する方法を提供することを課題とする。
【課題を解決するための手段】
【０００８】
本発明者らは上記課題を解決すべく、鋭意研究した結果、未乾燥木材の状態で、特定の防腐・防カビ性薬剤組成物を用いて防腐・防カビ処理を行った後に、人工乾燥を行うと、効率よく防腐・防カビ性乾燥木材が製造できることを見出した。
【０００９】
また、人工乾燥を行う方式として、内壁がアルミニウムなどの腐食性金属材料から形成されてなるキルン式乾燥装置を用いる方法を採用する場合であっても、特定の防腐・防カビ剤を含有する薬液により防腐・防カビ処理を行ったものであれば、該キルン式乾燥装置の内壁が腐食することがないことを見出し、本発明を完成するに至った。
【００１０】
かくして本発明の第１によれば、含水率が３０重量％以上の未乾燥木材を、防腐・防カビ処理するための防腐・防カビ性薬剤組成物であって、ベンズイミダゾール−２−イルカルバミン酸メチル、２，３，５，６−テトラクロロ−４−スルホニルメチルピリジン、２−メチルイソチアゾリン−３−オン、４−クロロ−２−メチルイソチアゾリン−３−オン、４，５−ジクロロ−２−ｎ−オクチルイソチアゾリン−３−オン、２−ｎ−オクチルイソチアゾリン−３−オン、３−ヨード−２−プロピニルブチルカーバメイト、２−（４−チオシアノメチルチオ）ベンゾチアゾール、メチレンビスチオシアネート、ｎ−ブチル−１，２−ベンズイソチアゾリン−３−オン、および（ＲＳ）−１−ｐ−クロロフェニル−４，４−ジメチル−３−（１Ｈ−１，２，４−トリアゾール−１−イルメチル）ペンタン−３−オールからなる群から選ばれる少なくとも一種の防腐・防カビ剤を含有することを特徴とする防腐・防カビ性薬剤組成物が提供される。
【００１１】
本発明の防腐・防カビ性薬剤組成物は、キルン式乾燥装置の内壁を構成する金属材料に対して耐腐食性であることが好ましく、アルミニウムまたはステンレスに対して耐腐食性であることがより好ましい。
【００１２】
また、本発明の防腐・防カビ性薬剤組成物においては、前記含水率が３０重量％以上の未乾燥木材が、防腐・防カビ処理した後、人工乾燥することにより、含水率が２５重量％以下の乾燥木材を製造するための木材であることが好ましい。
【００１３】
本発明の第２によれば、含水率が３０重量％以上の未乾燥木材を、本発明の防腐・防カビ性薬剤組成物で処理した後、人工乾燥することにより、含水率が２５重量％以下の乾燥木材を得ることを特徴とする防腐・防カビ性乾燥木材の製造方法が提供される。
本発明の防腐・防カビ性乾燥木材の製造方法においては、含水率が３０重量％以上の未乾燥木材を、本発明で処理した後、キルン式の乾燥装置を用いて人工乾燥することが好ましい。
【発明の効果】
【００１４】
本発明によれば、未乾燥木材の状態で防腐・防カビ処理するための防腐・防カビ性薬剤組成物が提供される。
本発明の防腐・防カビ性薬剤組成物は、防腐・防カビ性処理を行った後に、内壁がアルミニウムなどの腐食性金属材料から形成されてなるキルン式乾燥装置を用いて人工乾燥した場合であっても、該キルン式乾燥装置の内壁が腐食することがないものである。
【００１５】
本発明によれば、本発明の防腐・防カビ性薬剤組成物を用いて、未乾燥木材の防腐・防カビ処理した後、人工乾燥することにより、防腐・防カビ性乾燥木材を製造することができる。
本発明の製造方法によれば、未乾燥木材の防腐・防カビ性処理を行った後に、内壁がアルミニウムなどの腐食性金属材料から形成されてなるキルン式乾燥装置を用いて人工乾燥した場合であっても、長期にわたり安定して、防腐・防カビ性乾燥木材を製造することができる。
【００１６】
本発明の製造方法により得られる防腐・防カビ性乾燥木材は、優れた防腐・防カビ性を有し、乾燥後において、再度防腐・防カビ処理を行う必要がない。
【発明を実施するための最良の形態】
【００１７】
以下、本発明を、１）防腐・防カビ性薬剤組成物、および、２）防腐・防カビ性乾燥木材の製造方法に項分けして、詳細に説明する。
【００１８】
１）防腐・防カビ性薬剤組成物
本発明の防腐・防カビ性薬剤組成物は、含水率が３０重量％以上の未乾燥木材を、防腐・防カビ処理するための防腐・防カビ性薬剤組成物である。
また本発明に用いる防腐・防カビ性薬剤組成物は、ベンズイミダゾール−２−イルカルバミン酸メチル（カルベンダジム、Ｃａｒｂｅｎｄａｚｉｍ、ＢＣＭ、ＣＡＳ番号１０６０５−２１−７、既存化学物質番号５−４６５）、２，３，５，６−テトラクロロ−４−スルホニルメチルピリジン（ＴＣＭＳＰ、ＣＡＳ番号１３１０８−５２−６、既存化学物質番号９−８５７）、２−メチルイソチアゾリン−３−オン（ＭＩＴ、ＣＡＳ番号２６８２−２０−４、既存化学物質番号５−５２３５）、４−クロロ−２−メチルイソチアゾリン−３−オン（Ｃｌ−ＭＩＴ、ＣＭＩ、ＣＡＳ番号２６１７２−５５−４、既存化学物質番号９−３７８）、４，５−ジクロロ−２−ｎ−オクチルイソチアゾリン−３−オン（ＤＣＯＩＴ、ＣＡＳ番号６４３５９−８１−５、既存化学物質番号５−６１６５）、２−ｎ−オクチルイソチアゾリン−３−オン（ＯＩＴ、ＣＡＳ番号２６５３０−２０−１、既存化学物質番号５−５２４６）、３−ヨード−２−プロピニルブチルカーバメイト（ＩＰＢＣ、ＣＡＳ番号５５４０６−５３−６、既存化学物質番号２−３４５６）、２−（４−チオシアノメチルチオ）ベンゾチアゾール（ＴＣＭＴＢ、ＣＡＳ番号２１５６４−１７−０、既存化学物質番号５−３４２４）、メチレンビスチオシアネート（ＭＢＴ、ＣＡＳ番号６３１７−１８−６）、ｎ−ブチル−１，２−ベンズイソチアゾリン−３−オン（ブチルＢＩＴ、ＣＡＳ番号４２９９−０７−４、既存化学物質番号５−６５１２）、および（ＲＳ）−１−ｐ−クロロフェニル−４，４−ジメチル−３−（１Ｈ−１，２，４−トリアゾール−１−イルメチル）ペンタン−３−オール（テブコナゾール、Ｔｅｂｕｃｏｎａｚｏｌ、ＣＡＳ番号１０７５３４−９６−３）からなる群から選ばれる少なくとも一種を活性成分として含有する。
【００１９】
これらの化合物（以下、「活性成分」ということがある）は、木質材料に対して、防腐・防カビ作用を有するものとして公知である。
本発明においては、これらの活性成分を一種単独で、あるいは二種以上を混合して用いることができる。
【００２０】
本発明の防腐・防カビ性薬剤組成物において、上記活性成分の含有量（２種以上からなる場合には合計量）は、組成物全体に対して、通常０．０１〜５０重量％、好ましくは０．１〜３０重量％である。
【００２１】
本発明の防腐・防カビ性薬剤組成物は、上記活性成分の一種または二種以上のほか、陰イオン性界面活性剤、陽イオン性界面活性剤、非イオン性界面活性剤、両性イオン界面活性剤などの界面活性剤；リン酸塩、リン酸水素塩などのｐＨ調整剤；乳化剤；グリコール類、水などの溶剤；を含有する。
【００２２】
これらの界面活性剤、ｐＨ調整剤、乳化剤、溶剤などは、それぞれ一種単独で、あるいは二種以上を組み合わせて用いることができる。
【００２３】
本発明の防腐・防カビ性薬剤組成物に用いる、界面活性剤、ｐＨ調整剤、乳化剤、溶剤などは、特に制限されず、工業用防腐・防カビ性組成物に含有させることができるものとして従来公知のものを用いることができる。
【００２４】
本発明の防腐・防カビ性薬剤組成物の具体例としては、特開平２−２２２０７号公報、特開平２−２３３６０３号公報、特開平３−２５１５０８号公報、特開平７−１３３２０５号公報、特開平８−１５７３０４号公報、特開平１０−１３０１０８号公報、特開平１１−１３０６１０号公報、特開平１１−２２８３０２号公報、特開２００３−７３２１３号公報、特開２００３−２６７８０６号公報、特開２００５−４７０５６号公報、特開２００３−７３２１１号公報、特開２００５−４７０５６号公報などが挙げられる。
【００２５】
本発明の防腐・防カビ性薬剤組成物の特に好ましい具体例としては、ミルカット８８Ａ，ミルカット８８Ｂ（いずれも日本曹達（株）の商品名）、およびこれらの組み合わせが挙げられる。
【００２６】
本発明の防腐・防カビ性薬剤組成物は、キルン式乾燥装置の内壁を構成する金属材料に対して耐腐食性であることが好ましく、アルミニウムまたはステンレスに対して耐腐食性であることがより好ましい。これらについては、後述する本発明の防腐・防カビ性乾燥木材の製造方法の項で詳細に説明する。
【００２７】
本発明の防腐・防カビ性薬剤組成物が処理の対象とする未乾燥木材は、含水率が３０重量％以上、好ましくは５０重量％以上、より好ましくは６０重量％以上の木質材料である。木質材料としては、含水量が３０重量％以上のものであれば、特に制限されない。また、未乾燥木材の大きさや形状なども、特に制限されない。具体的には、生木を適当な大きさに切断し、樹皮部分を剥離したもの（製材前の半製品）が挙げられる。
【００２８】
また、後述するように、本発明の防腐・防カビ性薬剤組成物においては、前記含水率が３０重量％以上の未乾燥木材が、防腐・防カビ処理した後、人工乾燥することにより含水率が２５重量％以下の乾燥木材を製造するための未乾燥木材であることが好ましい。
【００２９】
未乾燥木材の含水率の測定法としては、全乾法（試験片を１０５℃の恒温乾燥器中で恒量に達するまで乾燥し、乾燥前後の重量差の乾燥後重量に対する百分率をもって含水率とする方法）と、電気式含水率計による方法とがある。このうち正確なのは前者であるが、手間と時間を要するため、現場では後者によることが多い。また、電気式含水率計には、抵抗型と高周波型がある。
【００３０】
本発明の防腐・防カビ性薬剤組成物により含水率が３０重量％以上の未乾燥木材を処理する方法としては、未乾燥木材の少なくとも表面部に本発明の防腐・防カビ性薬剤組成物の塗膜を形成することができる方法であれば、特に制限されない。
【００３１】
例えば、本発明の防腐・防カビ性薬剤組成物（または本発明の防腐・防カビ性薬剤組成物の水希釈液）中に未乾燥木材を浸漬する方法、未乾燥木材の表面部に本発明の防腐・防カビ性薬剤組成物（または本発明の防腐・防カビ性薬剤組成物の水希釈液）をハケまたはローラにより塗布する方法、未乾燥木材の表面部に本発明の防腐・防カビ性薬剤組成物（または本発明の防腐・防カビ性薬剤組成物の水希釈液）をスプレーコートする方法などが挙げられる。なかでも、操作性の観点から、本発明の防腐・防カビ性薬剤組成物（または本発明の防腐・防カビ性薬剤組成物の水希釈液）中に未乾燥木材を浸漬する方法が好ましい。
【００３２】
なお、本発明の防腐・防カビ性薬剤組成物の水希釈液を用いる場合には、水の希釈倍率は、特に制限されないが、通常１０〜１０００倍、好ましくは５０〜５００倍である。また、希釈に用いる水としては、水道水、井戸水、工業用水、蒸留水、イオン交換水などが挙げられるが、不純物の少ないものが好ましい。
【００３３】
本発明の防腐・防カビ性薬剤組成物（または本発明の防腐・防カビ性薬剤組成物の水希釈液）中に未乾燥木材を浸漬する時間は、特に制限されず、通常、数分から数時間である。
【００３４】
以上のようにして得られる防腐・防カビ処理を行った未乾燥木材を人工乾燥することにより、含水率が２５重量％以下である防腐・防カビ性の乾燥木材を得ることができる。得られた防腐・防カビ性の乾燥木材は、耐久性にきわめて優れ、腐りにくく、カビ類などの発生も少ないものである。
【００３５】
２）防腐・防カビ性乾燥木材の製造方法
本発明の防腐・防カビ性乾燥木材の製造方法は、含水率が３０重量％以上の未乾燥木材を本発明の防腐・防カビ性薬剤組成物で処理した後、人工乾燥することにより、含水率が２５重量％以下の乾燥木材を得ることを特徴とする。
【００３６】
本発明の製造方法において用いることができる、含水率が３０重量％以上の未乾燥木材や防腐・防カビ性薬剤組成物は、前記本発明の防腐・防カビ性薬剤組成物で列記したものと同様のものが使用できる。また、含水率が３０重量％以上の未乾燥木材を本発明の防腐・防カビ性薬剤組成物で処理する方法も、前記本発明の防腐・防カビ性薬剤組成物で説明した方法と同様の方法が採用できる。
【００３７】
防腐・防カビ処理が施され未乾燥木材を人工乾燥する方法としては、含水率が２５重量％以下である防腐・防カビ性の乾燥木材を得ることができる方法であれば特に制限されない。例えば、蒸気式乾燥法、高周波・熱風複合乾燥法、高周波加熱減圧乾燥法、熱風加熱減圧乾燥法、燻煙乾燥法などが挙げられる。これらの中でも、未乾燥木材を密閉空間内に収容し、熱風を送り込んで未乾燥木材を所望の含水率の木材となるまで乾燥を行う、キルン式乾燥装置を用いる方法が好ましい。
【００３８】
従来公知のキルン式乾燥装置の内壁部は、ステンレスまたはアルミニウムなどの金属材料から形成されているものが多い。本発明においては、本発明の防腐・防カビ性薬剤組成物を用いて未乾燥木材の防腐・防カビ処理を行っている。従って、内壁部がアルミニウムのような腐食性金属材料から形成されている場合であっても、防腐・防カビ性薬剤組成物により腐食することはなく、長期にわたり安定して、防腐・防カビ性乾燥木材を製造することができる。
【００３９】
キルン式乾燥装置による乾燥時間は、未乾燥木材の樹種、大きさなどにもよるが、通常、数日から１２０日程度である。
【００４０】
本発明の製造方法により、含水率が２５重量％以下であって、含水率を所望の値に調整した防腐・防カビ性の乾燥木材を得ることができる。得られる防腐・防カビ性の乾燥木材は、耐久性にきわめて優れ、腐りにくく、カビ類などの発生も少ないものである。
また、本発明の製造方法により得られる防腐・防カビ性乾燥木材は、優れた防腐・防カビ性を有し、乾燥後において、再度防腐・防カビ処理を行う必要がないものであるｗ。
【実施例】
【００４１】
以下、実施例および比較例により、本発明を更に詳細に説明するが、本発明は，以下の実施例により何ら限定されるものではない。
【００４２】
（実施例１）防腐・防カビ性薬剤組成物の薬液調製（１）
防腐・防カビ活性成分として、４，５−ジクロロ−２−オクチル−イソチアゾリン−３−オン、および３−ヨード−２−プロピルブチルカーバメートを含有する薬剤組成物（商品名：ミルカット８８Ａ、日本曹達（株）製）１ｇを、イオン交換水９９ｇに希釈して防腐・防カビ性薬剤組成物の薬液（１）を得た。
【００４３】
（実施例２）防腐・防カビ性薬剤組成物の薬液調製（２）
防腐・防カビ活性成分として、ベンズイミダゾール−２−イルカルバミン酸メチル、２，３，５，６−テトラクロロ−４−スルホニルメチルピリジン、２−メチルイソチアゾリン−３−オン、および５−クロロ−２−メチルイソチアゾリン−３−オンを含有する薬剤組成物（商品名：ミルカット８８Ｂ、日本曹達（株）製）１ｇを、イオン交換水９９ｇに希釈して防腐・防カビ性薬剤組成物の薬液（２）を得た。
【００４４】
（実施例３）防腐・防カビ性薬剤組成物の薬液調製（３）
防腐・防カビ活性成分として、４，５−ジクロロ−２−オクチル−イソチアゾリン−３−オン、および３−ヨード−２−プロピルブチルカーバメートを含有する薬剤組成物（商品名：ミルカット８８Ａ、日本曹達（株）製）１ｇ、防腐・防カビ活性成分として、ベンズイミダゾール−２−イルカルバミン酸メチル、２，３，５，６−テトラクロロ−４−スルホニルメチルピリジン、２−メチルイソチアゾリン−３−オン、および５−クロロ−２−メチルイソチアゾリン−３−オンを含有する薬剤組成物（商品名：ミルカット８８Ｂ、日本曹達（株）製）１ｇを、イオン交換水９８ｇに希釈して防腐・防カビ性薬剤組成物の薬液（３）を得た。
【００４５】
（比較例１）
トリクロロフェノール５．３４ｇ、水酸化ナトリウム１．１２ｇ、およびイオン交換水３．５４ｇを混合し、プレ調製液を得た。このプレ調製液１ｇをイオン交換水４９ｇに希釈して防腐・防カビ性薬剤組成物の薬液（４）を得た。
【００４６】
耐腐食性試験（１）
実施例１〜３、および比較例１で調製した、防腐・防カビ性薬剤組成物の薬液（１）〜（４）を用いて、以下の耐腐食性試験を行った。
テストピースとして、９０（縦）×５０（横）×０．９５（厚み）アルミニウム板を４枚用意した。このアルミ板の表面をイオン交換水およびメタノールで十分に洗浄した後、乾燥して、密閉容器にそれぞれ入れた。そこへ、実施例１〜３、および比較例１で調製した、防腐・防カビ性薬剤組成物の薬液（１）〜（４）を１０ｍｌ入れて密閉し、８０℃で１２０時間放置した。
【００４７】
その後、容器からアルミニウム板を取りだし、このアルミ板の表面をイオン交換水およびメタノールで十分に洗浄した後、乾燥したのち、表面を目視で観察した。
【００４８】
また、対照として、防腐・防カビ性薬剤組成物の薬液を入れない場合（比較例２）、イオン交換水のみを入れた場合（比較例３）、水道水を入れた場合（比較例４）も同様に耐腐食性試験を行い、同様にして評価した。
【００４９】
目視観察の結果、表面に変化がない場合をＡ、わずかに白化した場合をＢ、白化が認められる場合をＣ、激しく白化した場合をＤ、黒化した場合をＥで評価した。評価結果を第１表に示す。
【００５０】
【表１】
2007191437.tif 000002
【００５１】
第１表より、実施例１〜３の防腐・防カビ性薬剤組成物の薬液（１）〜（３）を入れた場合では、比較例１やイオン交換水のみを入れた場合（比較例３）、水道水を入れた場合（比較例４）の場合に比して、アルミウム板の表面の白化の程度が低いことがわかる。
【００５２】
このことは、実施例１〜３の薬液を実施例１〜３の防腐・防カビ性薬剤組成物を使用して、未乾燥木材を防腐・防カビ処理した後、内壁部が腐食しやすいアルミニウムから形成されたキルン式乾燥装置により人工乾燥を行う場合であっても、該装置の内壁部の腐食はほとんど進行しないので、長期にわたり安定して、防腐・防カビ性乾燥木材を製造できることを示しているといえる。